СПОСОБ ПОДАЧИ МАТЕРИАЛА В ВИДЕ ЧАСТИЦ В ВАННУ ЖИДКОГО МЕТАЛЛА

1. Способ подачи материала в виде частиц в ванну жидкого металла с помощью фурмы, причем фурма включает в себя проходящую по оси трубу подачи твердых веществ,
- причем ванна жидкого металла содержит окисляемые соединения,
- при этом материал в виде частиц вносится в жидкую ванну посредством первого потока газа, причем первый поток газа с материалом в виде частиц проникает в жидкую ванну,
отличающийся тем,
- что скорость подачи твердых веществ контролируют таким образом, чтобы температура жидкой ванны удерживалась в пределах первого предварительно заданного диапазона температур и/или изменение температуры жидкой ванны удерживалось в пределах второго предварительно заданного диапазона, при этом скорость подачи твердых веществ определяют как массу материала в виде частиц, подаваемого в жидкую ванну за единицу времени,
- что глубину проникновения первого потока газа в жидкую ванну контролируют посредством регулирования подачи первого потока газа,
- что по меньшей мере два вторых потока газа подают в жидкость под отклоняющимся углом относительно первого потока газа,
- что первый и вторые потоки газа представляют собой окисляющий газ, в частности кислород, и
- что сумму потоков газа вторых потоков газа контролируют таким образом, чтобы температура жидкой ванны удерживалась в пределах первого предварительно заданного диапазона температур и/или изменение температуры жидкой ванны удерживалось в пределах второго предварительно заданного диапазона.
2. Способ по п. 1, отличающийся тем, что фурму устанавливают на высоте фурмы над жидкой ванной, причем высоту фурмы определяют как расстояние в направлении по оси между выпускным отверстием трубы подачи твердых частиц и поверхностью жидкой ванны, и при этом глубину проникновения первого потока газа контролируют посредством регулирования высоты фурмы и/или скорости первого потока газа.
3. Способ по одному из предшествующих пунктов, отличающийся тем, что первый поток газа подают со скоростью от 340 м/с до 1100 м/с, предпочтительно от 500 м/с до 900 м/с.
4. Способ по одному из предшествующих пунктов, отличающийся тем, что вторые потоки газа подаются со скоростью от 340 м/с до 1100 м/с, предпочтительно от 500 м/с до 900 м/с.
5. Способ по одному из предшествующих пунктов, отличающийся тем, что глубина проникновения составляет менее 75% глубины жидкой ванны, предпочтительно менее 50% глубины жидкой ванны, более предпочтительно менее 25% глубины жидкой ванны.
6. Способ по одному из предшествующих пунктов, отличающийся тем, что первый поток газа и/или вторые потоки газа содержат по меньшей мере 80% по объему кислорода, предпочтительно по меньшей мере 90% по объему кислорода, более предпочтительно технически чистый кислород.
7. Способ по одному из предшествующих пунктов, отличающийся тем, что в жидкую ванну подают более 20 кг/мин материала в виде частиц, предпочтительно более 50 кг/мин материала в виде частиц.
8. Способ по одному из предшествующих пунктов, отличающийся тем, что материал в виде частиц содержит металлургический реагент, такой как железо, хром, молибден и/или сплавы этих металлов.
9. Способ по одному из предшествующих пунктов, отличающийся тем, что материал в виде частиц подают в металлургический конвертер, например BOS-конвертер (для производства стали кислородно-конвертерным способом), AOD-конвертер (для аргоно-кислородного обезуглероживания) или CLU-конвертер (для парокислородного обезуглероживания с перегретым паром).
10. Способ по одному из предшествующих пунктов, отличающийся тем, что первый предварительно заданный диапазон температур составляет от 1000 °C до 2000 °C, предпочтительно от 1450 °C до 1850 °C, предпочтительно от 1500 °C до 1650 °C.
11. Способ по одному из предшествующих пунктов, отличающийся тем, что изменение температуры жидкой ванны составляет менее +/- 20 °C/мин, предпочтительно менее +/- 15 °C/мин.
12. Способ по одному из предшествующих пунктов, отличающийся тем, что угол между первым потоком газа и одним из вторых потоков газа составляет от 5° до 20°.
13. Способ по одному из предшествующих пунктов, отличающийся тем, что подают от 2 до 8 вторых потоков газа, предпочтительно от 3 до 6 вторых потоков газа, предпочтительно 3 или 4 вторых потока газа.
14. Способ по одному из предшествующих пунктов, отличающийся тем, что окисляемыми веществами являются углерод и/или кремний.
15. Способ по одному из предшествующих пунктов, отличающийся тем, что фурму устанавливают вертикально по отношению к поверхности жидкой ванны.
16. Способ по одному из предшествующих пунктов, который используют в процессе металлургического рафинирования, в частности, в производстве нержавеющей стали и/или других ферросплавов или металлов, таких как медь, свинец, цинк или олово.